Brevet FR3039538A1 (20170203)
REVENDICATIONS1. Ciment d'aluminates de calcium, comprenant un aluminate de calcium avec une première phase minéralogique cristallisée de bialuminate de calcium CA2 comportant un oxyde de calcium CaO pour deux oxydes d'aluminium A1203 et/ou une deuxième phase minéralogique cristallisée de silicate d'alumine bicalcique C2AS comportant deux oxydes de calcium CaO pour un oxyde d'aluminium A1203 et un dioxyde de silicium SiO2, caractérisé en ce que la fraction massique de l'ensemble desdites première et deuxième phases minéralogiques dans ledit aluminate de calcium est supérieure ou égale à 80%.\n<CLM>\1\tCiment d'aluminates de calcium selon la revendication 1, dans lequel ledit aluminate de calcium comprend également une partie amorphe, dont la fraction massique dans ledit aluminate de calcium est inférieure ou égale à 20%.\n<CLM>\1\tCiment d'aluminates de calcium selon l'une des revendications 1 et 2, dans lequel ledit aluminate de calcium comprend en outre une troisième phase minéralogique cristallisée d'aluminate de monocalcium CA comportant un oxyde de calcium CaO pour un oxyde d'aluminium A1203 et/ou une quatrième phase minéralogique cristallisée d'hexa-aluminate de calcium CA6 comportant un oxyde de calcium CaO pour six oxydes d'aluminium A1203, la fraction massique de l'ensemble des troisième et quatrième phases minéralogiques dans ledit aluminate de calcium étant inférieure ou égale à 20%.\n<CLM>\1\tCiment d'aluminates de calcium, selon l'une des revendications 1 à 3, comprenant, en masse par rapport à la masse totale dudit aluminate de calcium : - 0% à 5 % d'un oxyde de fer Fe2O3, - 0% à 5% d'un oxyde de titane TiO2, - 0% à 5% d'un oxyde de soufre SO3, - 0% à 5% d'un oxyde de magnésium MgO, - 0% à 2% de composés alcalins.\n<CLM>\1\tCiment d'aluminates de calcium selon l'une des revendications 1 à 4, se présentant sous la forme d'une poudre ayant une surface spécifique Blaine mesurée selon la norme NF-EN-196-6 comprise entre 2200 centimètres carré par gramme et 4500 centimètres carré par gramme, de préférence entre 2900 et 3900 centimètres carré par gramme. 3039538 37\n<CLM>\1\tCiment d'aluminates de calcium selon l'une des revendications 1 à 5, comprenant, en masse par rapport à la masse totale dudit aluminate de calcium : - 50% à 60% de première phase minéralogique cristallisée CA2, - 26% à 32% de deuxième phase minéralogique cristallisée C2AS, 5 - 2,5% à 3,5% de troisième phase minéralogique cristallisée CA, - 0,5% à 1,5% d'une cinquième phase minéralogique cristallisée de ferro-aluminate tétracalcique C4AF, - 10% à 15% de phases minéralogiques cristallisées supplémentaires.\n<CLM>\1\tComposition cimentaire comprenant au moins le ciment d'aluminates 10 de calcium selon l'une des revendications 1 à 6 mélangé à de l'eau, et éventuellement des ajouts cimentaires tels que des cendres volantes et/ou un laitier granulé de haut-fourneau et/ou une farine de silice et/ou de la fumée de silice et/ou du métakaolin, des granulats tels que du quartz et/ou du calcaire fin et/ou du sable, et des adjuvants. 15\n<CLM>\1\tUtilisation du ciment d'aluminates de calcium selon l'une des revendications 1 à 6, selon laquelle : a) on réalise une composition cimentaire en mélangeant au moins ledit ciment d'aluminates de calcium avec de l'eau, b) on met en place ladite composition cimentaire, 20 c) on chauffe ladite composition cimentaire à une température comprise entre 50°C et 300°C, de préférence entre 80°C et 28°C, de manière à favoriser la prise de la composition cimentaire.\n<CLM>\1\tUtilisation du ciment d'aluminates de calcium selon la revendication 8, selon laquelle, à l'étape a), la composition cimentaire se présente sous la forme 25 d'une suspension aqueuse, et selon laquelle à l'étape b), la composition cimentaire est placée dans un puits de forage pétrolier.